(57)【要約】【課題】プラズマを使用せずに、ＩＩＩ族窒化物半導体を高速でエッチングできる、ドライプロセスによる異方性エッチングの方法を提供すること。【解決手段】塩素ガス及び塩化水素ガスのうち少なくとも一方を含む第一のガスと、下記一般式（１）で表されるガスを含む第二のガスとの混合ガスからなるエッチングガスを用いて、ＩＩＩ族窒化物半導体をエッチングする熱エッチング工程を含むエッチング方法であって、前記第一のガスの流量に対する前記第二のガスの流量の混合比は、０．００１以上０．３０以下であることを特徴とする。  ＣａＸｂＨｃ・・・・・（１）（上記一般式（１）中、ａは１以上６以下の整数であり、ｂは１以上１３以下の整数であり、ｃは１以上１３以下の整数であり、複数存在するＸはそれぞれ独立してフッ素原子、塩素原子、臭素原子、およびヨウ素原子よりなる群から選択される１種のハロゲン原子である。）【選択図】図１
2019169495.tif 000002
【特許請求の範囲】
【請求項１】
塩素ガス及び塩化水素ガスのうち少なくとも一方を含む第一のガスと、下記一般式（１）で表されるガスを含む第二のガスとの混合ガスからなるエッチングガスを用いて、ＩＩＩ族窒化物半導体をエッチングする熱エッチング工程を含むエッチング方法であって、
前記第一のガスの流量に対する前記第二のガスの流量の混合比は、０．００１以上０．３０以下であることを特徴とするエッチング方法。
ＣａＸｂＨｃ・・・・・（１）
（上記一般式（１）中、ａは１以上６以下の整数であり、ｂは１以上１３以下の整数であり、ｃは１以上１３以下の整数であり、複数存在するＸはそれぞれ独立してフッ素原子、塩素原子、臭素原子およびヨウ素原子よりなる群から選択される１種のハロゲン原子である。）
【請求項２】
前記第二のガスが、ＣＨ３Ｆ、ＣＨ３Ｃｌ、ＣＨ３Ｂｒ、ＣＨ３Ｉ、Ｃ２Ｈ５Ｃｌ、Ｃ２Ｈ３Ｃｌ２、ＣＨ３ＣＣｌ３、Ｃ２Ｈ５Ｉ、Ｃ２Ｈ４Ｉ２、Ｃ３Ｈ７ＩおよびＣ２Ｈ３Ｉ３よりなる群から選択される少なくとも１種のガスからなることを特徴とする、請求項１に記載のエッチング方法。
【請求項３】
前記ＩＩＩ族窒化物半導体が六方晶の結晶構造を有するＧａＮ化合物半導体またはＡｌＧａＮ化合物半導体である場合において、前記熱エッチング工程が、極性面の法線方向にエッチングを行うｃ軸エッチング工程を含む、請求項１または請求項２に記載のエッチング方法。
【請求項４】
前記熱エッチング工程は、３００℃以上１０００℃以下の温度でエッチングすることを特徴とする、請求項１ないし請求項３のいずれか１項に記載のエッチング方法。
【請求項５】
前記熱エッチング工程は、５００℃以上８００℃以下の温度でエッチングすることを特徴とする、請求項１ないし請求項３のいずれか１項に記載のエッチング方法。
【請求項６】
前記熱エッチング工程において、水素ガス及び不活性ガスのうち少なくとも一方を含む第三のガスをさらに用いることを特徴とする、請求項１ないし請求項５のいずれか１項に記載のエッチング方法。
【請求項７】
前記不活性ガスが、Ｎ２、Ｈｅ、Ａｒ、Ｎｅ、ＫｒおよびＸｅよりなる群から選択される少なくとも１種のガスを含むことを特徴とする、請求項６に記載のエッチング方法。
【請求項８】
前記熱エッチング工程は、１０Ｔｏｒｒ以上７００Ｔｏｒｒ以下の圧力でエッチングすることを特徴とする、請求項１ないし請求項７のいずれか１項に記載のエッチング方法。
【請求項９】
前記熱エッチング工程は、１００Ｔｏｒｒ以上６００Ｔｏｒｒ以下の圧力でエッチングすることを特徴とする、請求項１ないし請求項７のいずれか１項に記載のエッチング方法。
【請求項１０】
エッチングすべき部分以外の部分の前記ＩＩＩ族窒化物半導体の表面をマスク層で被覆する工程をさらに含み、
前記熱エッチング工程において、前記ＩＩＩ族窒化物半導体を選択的にエッチングすることを特徴とする、請求項１ないし請求項９のいずれか１項に記載のエッチング方法。
【請求項１１】
エッチングすべき部分以外の部分の前記ＩＩＩ族窒化物半導体の表面をマスク層で被覆する工程と、
前記III族窒化物半導体にプラズマエッチングにより三次元構造を形成するプラズマエッチング工程と、
をさらに含むことを特徴とする、請求項１ないし請求項９のいずれか１項に記載のエッチング方法。
【請求項１２】
前記熱エッチング工程は、前記III族窒化物半導体のｃ面以外の面をエッチングすることを特徴とする、請求項１ないし請求項１１のいずれか１項に記載のエッチング方法。
【請求項１３】
前記ｃ面以外の面は、半極性面または非極性面であることを特徴とする、請求項１２に記載のエッチング方法。
【請求項１４】
請求項１ないし請求項９のいずれか１項に記載のエッチング方法により、前記ＩＩＩ族窒化物半導体の素子分離領域の一部に、一方向に延在する複数の溝部を形成する工程を含む、半導体素子の製造方法。
【請求項１５】
請求項１ないし請求項９のいずれか１項に記載のエッチング方法により、ファセットで画成された側壁面を有するトレンチを形成する工程を含む、半導体素子の製造方法。
【請求項１６】
請求項１ないし請求項９のいずれか１項に記載のエッチング方法を実施した後に、前記エッチング方法によりエッチングされたＩＩＩ族窒化物半導体の表面を、リン酸水溶液、ＴＭＡＨ（水酸化テトラメチルアンモニウム）水溶液およびＫＯＨ水溶液よりなる群から選択される少なくとも１種の水溶液を用いて除去するダメージ層除去工程をさらに含む、半導体素子の製造方法。
【発明の詳細な説明】
【技術分野】
【０００１】
本発明は、エッチング方法およびそのエッチング方法による半導体素子の製造方法に関する。
【背景技術】
【０００２】
ＩＩＩ族窒化物半導体は、青色発光ダイオード（ＬＥＤ）、緑色ＬＥＤ、パワーデバイス、高周波デバイスならびに半導体レーザの材料として実用化され、その研究は盛んに行われている。ＩＩＩ族窒化物半導体を加工する方法としては、塩素等を用いた異方性プラズマエッチングを行う方法が知られている(例えば特許文献１)。また、プラズマエッチングによりトレンチを形成した後に、その側面を平滑にし、かつプラズマエッチングによる欠陥を除去するため、ＴＭＡＨ(水酸化テトラメチルアンモニウム)、ＮａＯＨ、ＫＯＨ等を用いたウェットエッチングを行う方法も知られている(例えば特許文献２および特許文献３)。プラズマを用いずに、ＩＩＩ族窒化物半導体のドライエッチングを行う方法としては、ハロゲンガスを使用した熱エッチングも開示されている（例えば特許文献４）。
【先行技術文献】
【特許文献】
【０００３】
【特許文献１】特開２００８−２１９０４５号公報
【特許文献２】特開２００８−１０６０８号公報
【特許文献３】特開２００８−２０５３１５号公報
【特許文献４】特開平９−３３０９１６号公報
【発明の概要】
【発明が解決しようとする課題】
【０００４】
上記特許文献１に開示されるようなプラズマエッチング方法は、イオン照射よって結晶中に欠陥が生成されるほか、エッチング側面が平滑ではなく、デバイス特性に影響を及ぼす。また、プラズマエッチングのみによるエッチングでは、エッチング側面はしばしばテーパー状に形成され、トレンチやピラーなどの三次元構造を垂直に形成することができない。さらに、プラズマエッチング装置には、プラズマ発生装置、高周波電源等の大規模で高価な装置が必要であるという問題があった。
【０００５】
特許文献２や特許文献３に開示されるようなプラズマエッチングおよびウェットエッチングの併用では、プラズマによって生成された欠陥は低減できるものの、ウェットエッチングの速度が遅いという問題がある。さらに、ウェットエッチングのみではＩＩＩ族窒化物半導体のＧａ極はエッチングできないため、プラズマエッチング、レーザーアブレーションなどによってあらかじめ結晶に欠陥を導入することが不可欠である。
【０００６】
特許文献４に開示される熱エッチングは、プラズマに起因するダメージがないという利点がある。しかしながら、例えば塩化水素を用いた場合には、４００℃では実質的にはエッチング速度が０であり、７００℃の場合には２０分あたり１μｍである。いずれの場合にもエッチング速度は不十分であり、また７００℃でエッチングを実施するとデバイスが熱によるダメージを受ける恐れが高い。
【０００７】
このため、プラズマを使用せずに、ＩＩＩ族窒化物半導体を高速でエッチングできる、ドライプロセスによる異方性エッチングの方法が望まれている。
【課題を解決するための手段】
【０００８】
本発明者らは、塩素ガス及び塩化水素ガスのうち少なくとも一方からなるガスと、ハロゲン化合物ガスを組み合わせることにより、プラズマを使用せずに高速でＩＩＩ族窒化物半導体の異方性エッチングを行う熱エッチング方法を見出した。
【０００９】
本発明は上述の課題の少なくとも一部を解決するためになされたものであり、以下の態様または適用例として実現することができる。
【００１０】
本明細書において、「エッチング」とは、基板に、ビア、トレンチ、チャネルホール、ゲートトレンチ、ステアケースコンタクト、コンデンサホール、コンタクトホール、ピラー等、もしくはそれらを組み合わせた構造を有する三次元構造体を作製することをいう。また、「素子分離」とは、個々の素子がそれに隣接する素子と半導体とで架橋されていない状態にすることをいう。また、「異方性」とは、基板の結晶構造に起因したものであり、基板の結晶方向によりエッチング速度が異なることをいう。
【００１１】
［適用例１］
本発明に係るエッチング方法の一態様は、
塩素ガス及び塩化水素ガスのうち少なくとも一方を含む第一のガスと、下記一般式（１）で表されるガスを含む第二のガスとの混合ガスからなるエッチングガスを用いて、ＩＩＩ族窒化物半導体をエッチングする熱エッチング工程を含むエッチング方法であって、前記第一のガスの流量に対する前記第二のガスの流量の混合比は、０．００１以上０．３０以下であることを特徴とする。
ＣａＸｂＨｃ・・・・・（１）
（上記一般式（１）中、ａは１以上６以下の整数であり、ｂは１以上１３以下の整数であり、ｃは１以上１３以下の整数であり、複数存在するＸはそれぞれ独立してフッ素原子、塩素原子、臭素原子、およびヨウ素原子よりなる群から選択される１種のハロゲン原子である。）
【００１２】
上記一般式（１）中、ａは好ましくは１以上３以下の整数であり、ｂは好ましくは１以上５以下の整数であり、ｃは好ましくは１以上７以下であり、Ｘは好ましくは塩素原子および／またはヨウ素原子である。第一のガスの流量に対する第二のガスの流量の混合比は、好ましくは０．００５以上０．２０以下である。本明細書において「混合比」とは、単位時間当たりの体積流量の比率である。
【００１３】
かかる適用例によれば、塩素ガス及び塩化水素ガスのうち少なくとも一方を含む第一のガスと、上記一般式（１）で表されるガスを含む第二のガスとの混合ガスにより、プラズマを使用せずに、ダメージの少ないＩＩＩ族窒化物半導体のエッチングが実行できる。
第一のガスの流量に対する第二のガスの流量の混合比を、０．００１以上０．３０以下の範囲に制御することにより、マスク材料に対して、エッチング対象であるＩＩＩ族窒化物半導体を選択的にエッチングできる。また、前述の混合比で第二のガスを使用することにより、ＩＩＩ族窒化物半導体基板に対して略垂直方向に精度の高いエッチングが実行できる。
このエッチングプロセスは、ＩＩＩ族窒化物半導体の側壁面のエッチングを抑制しながら、底面方向のエッチングを促進することができる。これにより、滑らかな表面構造が得られる。
【００１４】
また、プラズマエッチングを行い、テーパー状の三次元構造が形成されたＩＩＩ族窒化物半導体に、本適用例のエッチング方法によりエッチングを実行することもできる。一般的なプラズマエッチングでは、テーパー状の三次元構造が形成され、略垂直な側壁を有する三次元構造を得ることはできない。本明細書において、「略垂直」とは、被エッチング処理体であるＩＩＩ族窒化物半導体の基板表面方向に対して、９０°±５°の傾きであることを意味する。しかしながら、本適用例にかかるエッチング方法によれば、テーパー状の三次元構造に対しても側壁面のエッチングを抑制しながら底面方向のエッチングを促進することができる。したがって、略垂直な側壁を有する表面構造を得ることができる。
【００１５】
［適用例２］
上記適用例において、
前記第二のガスは、ＣＨ３Ｆ、ＣＨ３Ｃｌ、ＣＨ３Ｂｒ、ＣＨ３Ｉ、Ｃ２Ｈ５Ｃｌ、Ｃ２Ｈ３Ｃｌ３、ＣＨ３ＣＣｌ３、Ｃ２Ｈ５Ｉ、Ｃ２Ｈ４Ｉ２、Ｃ３Ｈ７ＩおよびＣ２Ｈ３Ｉ３よりなる群から選択される少なくとも１種のガスであってもよい。
【００１６】
かかる適用例によれば、第二のガスの蒸気圧が高いことから、エッチング対象であるＩＩＩ族窒化物半導体のエッチングに十分な量の第二のガスをＩＩＩ族窒化物半導体基板に供給することができる。
【００１７】
［適用例３］
上記適用例の何れかにおいて、
前記ＩＩＩ族窒化物半導体が六方晶の結晶構造を有するＧａＮ化合物半導体またはＡｌＧａＮ化合物半導体である場合において、前記熱エッチング工程は、極性面の法線方向（ｃ軸）に対するエッチングを行うｃ軸エッチング工程を含むことが好ましい。
【００１８】
六方晶の結晶構造を有するＩＩＩ族窒化物半導体は、平坦な上部表面に沿ったｃ面（いわゆるＧａ極）と、ｃ面に垂直な側壁であるｍ面ファミリおよびａ面ファミリと、ｃ面に対して傾いたｒ面ファミリ等とを有することが知られている。ｃ面は極性を有する極性面であり、ｍ面ファミリおよびａ面ファミリは極性を有しない非極性面であり、ｒ面は半極性面である。
【００１９】
かかる適用例によれば、第一のガスの流量に対する第二のガスの流量の混合比を、０．００１以上０．３０以下の範囲に制御することにより、非極性面であるａ面またはｍ面の法線方向に対するエッチングを抑制しながら、極性面であるｃ面の法線方向（ｃ軸方向ともいう）に対するエッチングを促進することができる。このため、ｃ軸エッチング工程では、極性面の法線方向（ｃ軸）に対するエッチング速度が、非極性面の法線（ａ軸、ｍ軸）方向に対するエッチング速度よりも大きい、異方性エッチングを実行することができる。
【００２０】
ところで、一般的なウェットエッチングではＧａ極をエッチングすることができないため、マスク層に一部を被覆された平坦なＩＩＩ族窒化物半導体をエッチングすることにより三次元構造を形成することはできなかった。これに対し、本適用例によれば、ＩＩＩ族窒化物半導体のＧａ極をエッチングすることができる。このため、マスク層に一部を被覆された平坦なＩＩＩ族窒化物半導体に対してエッチングを実行することにより三次元構造を形成することができる。
【００２１】
［適用例４］
上記適用例の何れかにおいて、
前記熱エッチング工程は、３００℃以上１０００℃以下の温度でエッチングすることができる。
【００２２】
［適用例５］
上記適用例の何れかにおいて、
前記熱エッチング工程は、５００℃以上８００℃以下の温度でエッチングすることができる。
【００２３】
熱エッチング工程における温度は、ＩＩＩ族窒化物半導体の特性、第一のガス及び第二のガスの特性、エッチングを実施する圧力等に応じて、好ましくは５５０℃以上６５０℃以下としてもよい。
【００２４】
かかる適用例によれば、ＩＩＩ族窒化物半導体が高温となることによる熱ダメージを抑制しながら、十分な速度でエッチングを実行することができる。
【００２５】
［適用例６］
上記適用例の何れかにおいて、
水素ガス及び不活性ガスのうち少なくとも一方を含む第三のガスをさらに用いることができる。
【００２６】
かかる適用例によれば、第一のガスおよび第二のガスの濃度を制御することにより、エッチング速度を調整することが可能となる。
【００２７】
［適用例７］
上記適用例において、
前記不活性ガスは、Ｎ２、Ｈｅ、Ａｒ、Ｎｅ、ＫｒおよびＸｅよりなる群から選択される少なくとも１種のガスを含むガスであっても良い。
【００２８】
［適用例８］
上記適用例の何れかにおいて、
前記熱エッチング工程は、１０Ｔｏｒｒ以上７００Ｔｏｒｒ以下の圧力でエッチングすることができる。
【００２９】
［適用例９］
上記適用例の何れかにおいて、
前記熱エッチング工程は、１００Ｔｏｒｒ以上６００Ｔｏｒｒ以下の圧力でエッチングすることができる。
【００３０】
かかる適用例によれば、エッチング対象であるＩＩＩ族窒化物半導体のエッチングに十分な第一のガスおよび第二のガスが供給されるため、十分な速度でエッチングを実行することができる。
【００３１】
［適用例１０］
上記適用例の何れかにおいて、
エッチングすべき部分以外の部分の前記ＩＩＩ族窒化物半導体の表面をマスク層で被覆する工程をさらに含み、前記ＩＩＩ族窒化物半導体を選択的にエッチングすることができる。
【００３２】
前記マスク層は絶縁膜であっても良い。マスク層の具体例としては、シリコン酸化物、シリコン窒化物、アモルファスカーボン、ドープドアモルファスカーボン、Ｓｉ、金属窒化物、金属酸化物および金属よりなる群から選択される少なくとも１種の材料からなる膜が挙げられ、好ましくはシリコン酸化膜であるが、これらに限定されない。
【００３３】
かかる適用例によれば、マスク層で覆われた部分のＩＩＩ族窒化物半導体は第一のガスおよび第二のガスと反応しないため、エッチングが抑制される。マスク層で覆われていない部分のＩＩＩ族窒化物半導体のエッチングが促進されることから、所望の形状のマスク層を使用することにより、任意の部分にのみエッチングを実施することが可能となる。
【００３４】
［適用例１１］
上記適用例の何れかにおいて、
エッチングすべき部分以外の部分の前記ＩＩＩ族窒化物半導体の表面をマスク層で被覆する工程と、
前記ＩＩＩ族窒化物半導体にプラズマエッチングにより三次元構造を形成するプラズマエッチング工程と、をさらに含むこともできる。
【００３５】
かかる適用例によれば、プラズマエッチング工程ではＩＩＩ族窒化物半導体にテーパー上の三次元構造が形成される。プラズマエッチング工程実施後に上記の熱エッチング工程を実施すれば、略垂直な側壁を有する三次元構造を形成することができる。さらに、エッチング前に三次元構造の側壁表面が有していた欠陥を除去し、滑らかな側壁表面を得ることができる。
【００３６】
［適用例１２］
上記適用例の何れかにおいて、
前記熱エッチング工程は、前記ＩＩＩ族窒化物半導体のｃ面以外の面をエッチングすることができる。
【００３７】
［適用例１３］
上記適用例において、
前記ｃ面以外の面は、半極性面または非極性面であることができる。
【００３８】
かかる適用例によれば、ｃ面以外を選択的にエッチングすることができるため、異方性エッチングを実施することが可能となる。
【００３９】
［適用例１４］
本発明に係る半導体素子の製造方法の一態様は、上記適用例の何れかのエッチング方法により、前記ＩＩＩ族窒化物半導体の素子分離領域の一部に、一方向に延在する複数の溝部を形成する工程を含むことを特徴とする。
【００４０】
本発明に係る半導体素子の製造方法によれば、異方性を有するＩＩＩ族窒化物半導体のエッチングが可能であることから、ＩＩＩ族窒化物半導体を選択的に除去し、素子分離領域の一部に、一方向に延在する複数の溝部を形成し、ＩＩＩ族窒化物半導体層を劈開することによって素子分離し、半導体素子を得ることが可能となる。具体的には、ＩＩＩ族窒化物半導体の極性面の法線方向を選択的にエッチングし、素子分離により半導体素子を得ることが可能となる。
【００４１】
［適用例１５］
本発明に係る半導体素子の製造方法の一態様は、上記適用例の何れかのエッチング方法により、ファセットで画成された側壁面を有するトレンチを形成する工程を含むことを特徴とする。
【００４２】
［適用例１６］
本発明に係る半導体素子の製造方法の一態様は、上記適用例の何れかのエッチング方法を実施した後に、前記エッチング方法によりエッチングされたＩＩＩ族窒化物半導体の表面を、リン酸水溶液、ＴＭＡＨ（水酸化テトラメチルアンモニウム）水溶液およびＫＯＨ水溶液よりなる群から選択される少なくとも１種の水溶液を用いて除去するダメージ層除去工程をさらに含む
【００４３】
以上に述べたとおり、本発明によれば、プラズマを使用することなく、高速で、六方晶ＩＩＩ族窒化物半導体の極性面の法線方向に、ダメージの少ないエッチングを実施することが可能となる。
【発明の効果】
【００４４】
本発明に係るエッチング方法によれば、塩素ガス及び塩化水素ガスのうち少なくとも一方を含む第一のガスと、上記一般式（１）で表されるガスを含む第二のガスとの混合ガスからなるエッチングガスを、所定の混合比で用いることにより、プラズマを使用することなく、高速で、ＩＩＩ族窒化物半導体の極性面の法線方向に、ダメージの少ないエッチングを実施することが可能となる。
【図面の簡単な説明】
【００４５】
【図１】本実施形態で好適に用いられるエッチング装置の概略構成図である。
【図２】実施例１におけるエッチング前後の被エッチング処理体を模式的に示す断面図である。
【図３】比較例１で得られたエッチング処理後の被エッチング処理体断面のＳＥＭ写真である。
【図４】比較例３で得られたエッチング処理後の被エッチング処理体断面のＳＥＭ写真である。
【発明を実施するための形態】
【００４６】
以下、本発明に係る好適な実施形態について詳細に説明する。なお、本発明は、以下に記載された実施形態のみに限定されるものではなく、本発明の要旨を変更しない範囲において実施される各種の変形例も含むものとして理解されるべきである。
【００４７】
＜エッチング方法＞
本実施形態に係るエッチング方法は、塩素ガス及び塩化水素ガスのうち少なくとも一方を含む第一のガスと、下記一般式（１）で表されるガスを含む第二のガスとの混合ガスからなるエッチングガスを、ＩＩＩ族窒化物半導体の基板を収納したチャンバー内に導入し、エッチングを行う熱エッチング工程を含む方法である。
ＣａＸｂＨｃ・・・・・（１）
（上記一般式（１）中、ａは１以上６以下の整数であり、ｂは１以上１３以下の整数であり、ｃは１以上１３以下の整数であり、複数存在するＸはそれぞれ独立してフッ素原子、塩素原子、臭素原子およびヨウ素原子よりなる群から選択される１種のハロゲン原子である。）
【００４８】
第一のガスは、塩素ガスまたは塩化水素ガスのいずれか一方を含むガスであってもよく、それらの混合ガスであっても良い。
【００４９】
第二のガスは、下記一般式（１）で表されるガスを含む。
ＣａＸｂＨｃ・・・・・（１）
（上記一般式（１）中、ａは１以上６以下の整数であり、ｂは１以上１３以下の整数であり、ｃは１以上１３以下の整数であり、複数存在するＸはそれぞれ独立してフッ素原子、塩素原子、臭素原子およびヨウ素原子よりなる群から選択される１種のハロゲン原子である。）
ａは好ましくは１以上３以下の整数であり、ｂは好ましくは１以上５以下の整数であり、ｃは好ましくは１以上７以下の整数であり、Ｘは好ましくは塩素原子および／またはヨウ素原子である。第二のガスとしては、例えば、ＣＨ３Ｆ、ＣＨ３Ｃｌ、ＣＨ３Ｂｒ、ＣＨ３Ｉ、Ｃ２Ｈ５Ｃｌ、Ｃ２Ｈ３Ｃｌ２、ＣＨ３ＣＣｌ３、Ｃ２Ｈ５Ｉ、Ｃ２Ｈ４Ｉ２、Ｃ３Ｈ７ＩおよびＣ２Ｈ３Ｉ３よりなる群から選択される少なくとも１種のガスであることが好ましい。これらの中でも、蒸気圧が比較的高いために十分な量のガスを供給でき、ＩＩＩ族窒化物半導体基板に対して略垂直方向により精度の高いエッチングが実行できる観点から、ＣＨ３Ｃｌおよび／またはＣＨ３Ｉが好ましい。
【００５０】
また、本実施形態に係るエッチング方法では、前記チャンバー内に水素ガス及び不活性ガスのうち少なくとも一方を含む第三のガスをさらに導入してもよい。前記第一のガス、前記第二のガスおよび前記第三のガスは、チャンバー導入前に混合されてもよく、チャンバー内で混合されてもよい。
【００５１】
ここで不活性ガスは、ＩＩＩ族窒化物半導体と反応しないガスであればよく、例えばＮ２、Ｈｅ、Ａｒ、Ｎｅ、ＫｒおよびＸｅよりなる群から選択される少なくとも１種のガスを含むガスが挙げられる。
【００５２】
本実施形態に係るエッチング方法によりエッチングするＩＩＩ族窒化物半導体は、ＩＩＩ族元素と窒素を含有する化合物半導体であればよく、例えば窒化ガリウム、窒化アルミニウム、窒化インジウム、窒化インジウムガリウムおよび窒化アルミニウムガリウムからなる群より選択される少なくとも１つの膜およびそれらの組み合わせであってもよい。
【００５３】
ＩＩＩ族窒化物半導体の基板表面の一部は、絶縁膜でマスクされていてもよい。絶縁膜は、シリコン酸化物、シリコン窒化物、アモルファスカーボン、ドープドアモルファスカーボン、Ｓｉ、金属窒化物、金属酸化物、有機フォトレジストおよび金属よりなる群から選択される少なくとも１種の材料からなる群から選択される少なくとも1つの膜であればよい。
【００５４】
ＩＩＩ族窒化物半導体層は、サファイアやＳｉＣ、Ｓｉを基板としてＭＯＣＶＤ、ＨＶＰＥなどの気相成長により形成される。また、アモノサーマル法やナトリウムフラックス法などによっても得られる。これらの方法で得られた半導体層の伝導型は、n型またはp型であってもよく、真正半導体であってもよい。また、単層であっても別の半導体層との組み合わせである複層であってもよい。
【００５５】
ＩＩＩ族窒化物半導体は、次のような方法によりマスクされていてもよい。マスク層は、ＣＶＤやＰＶＤなどの堆積法によって形成される。このマスク層はパターニングによって、任意の形状のパターンを形成することができる。パターニングは、例えばフォトレジストを用いてフォトリソグラフィー法によって行うことができる。次に、パターニングされたマスク層をエッチングすることで、エッチングすべき箇所のＩＩＩ族窒化物半導体膜を露出する。
【００５６】
上記の方法で製造されたＩＩＩ族窒化物半導体の表面は、酸性水溶液を用いて洗浄してもよい。酸性水溶液は、ＩＩＩ族窒化物半導体の表面酸化物や、マスク層のドライエッチングによって付着した金属粒子を除去することができればよく、例えばフッ化水素酸水溶液や塩酸が挙げられる。
【００５７】
以下、図１を参照しながら、本実施形態に係るエッチング方法について説明する。図１は、本実施形態で好適に用いられる装置の概略構成図である。
【００５８】
まず、図１に示すように、被エッチング処理体であるＩＩＩ族窒化物半導体の基板１１をチャンバー２１内に収容する。チャンバー２１内には、チャンバーの容積と、基板の大きさに応じて、エッチング処理を行うための被エッチング処理体を１〜２００個程度収容することができる。
【００５９】
このとき、真空ポンプ４５と圧力調整機構２２により、チャンバー２１内の圧力を所定の圧力とし、温度調節機構２３によりチャンバー２１内の温度を所定の温度とする。圧力調整機構２２には背圧弁または圧力調整弁を用いることができるが、これらに限定されない。温度調節機構２３としては、例えば電気ヒーターによる温度調節機構を用いることができるが、これに限定されない。
【００６０】
チャンバー２１内の温度は、温度調節機構２３により所定の温度に設定することができる。チャンバー２１内の温度の下限値は、好ましくは３００℃以上であり、より好ましくは５００℃であり、特に好ましくは５５０℃である。チャンバー２１内の温度の上限値は、好ましくは１０００℃以下であり、より好ましくは８００℃であり、さらにより好ましくは７００℃であり、特に好ましくは６５０℃である。
【００６１】
チャンバー２１内の圧力の下限値は、好ましくは１０Ｔｏｒｒであり、より好ましくは５０Ｔｏｒｒであり、さらに好ましくは１００Ｔｏｒｒであり、特に好ましくは２００Ｔｏｒｒである。チャンバー２１内の圧力の上限値は、好ましくは７００Ｔｏｒｒであり、より好ましくは６００Ｔｏｒｒであり、さらに好ましくは５００Ｔｏｒｒであり、特に好ましくは３５０Ｔｏｒｒである。
【００６２】
チャンバー２１は、第一のガスおよび第二のガスの特性やエッチング条件に応じて、例えばステンレススチール製や、表面被覆されたステンレススチール製、石英製とすることができるが、これに限定されない。
【００６３】
続いて、第一のガスと第二のガスとをチャンバー２１内に導入する。図１に示すように、第一ガス容器３１から第一流量調節機構３２を介して供給される第一のガスと、第二ガス容器３３から第二流量調整機構３４を介して供給される第二ガスとが、チャンバー２１の上流側で合流してからチャンバー２１に導入することもできる。第一のガスと第二のガスとが第一流量調節機構３２および第二流量調節機構３４からそれぞれチャンバー２１に導入され、チャンバー２１内で混合されてもよい。
【００６４】
さらに第三のガスを導入する場合には、第三ガス容器３５から、第三流量調整機構３６を介して第三のガスをチャンバー２１に導入してもよい。第一のガス、第二のガス、および第三のガスは、チャンバー２１に導入される前に所定の温度に加温されてもよい。
【００６５】
第一のガスの流量に対する第二のガスの流量の混合比は、第一流量調節機構３２および第二流量調整機構３４により、０．００１以上０．３０以下、好ましくは０．００５以上０．２０以下の範囲に制御される。
【００６６】
この際、第二のガスは、ガス状態または液体状態でチャンバー２１内に導入することができる。第二のガスが第二ガス容器３３内で液体状態であり、第二のガスをガス状態でチャンバー２１に導入する場合には、第二ガス容器３３から直接に蒸気を導出する方法、第二ガス容器３３内の材料の液滴を第二ガス容器３３から導出後に、ヒーター上に滴下し、発生した蒸気を導入するダイレクトインジェクション方法、または第二ガス容器３３にキャリアガスを導入してバブリングにより蒸気を同伴させて導入する方法が好適に用いられるが、これらに限定されない。バブリングするために導入するキャリアガスとしては、Ａｒ、Ｈｅ、Ｎ２、およびそれらの混合物が挙げられるが、これに限定されない。第二のガスをチャンバー２１に液体状態で導入する場合には、チャンバー２１内に液滴を滴下し蒸発させる方法が好適に用いられる。第一流量調整機構３２は第一のガスの性状、特性等に応じて、第二流量調整機構３４は第二のガスの性状、特性等に応じて、第三流量調整機構３６は第三のガスの正常、特性等に応じて、マスフローコントローラ、可変リークバルブ、または液体流量計を使用することができるが、これらに限定されない。
【００６７】
チャンバー２１内に導入される第一のガスの流量は、第一流量調整機構３２により、例えば１０ＳＣＣＭ〜２０００ＳＣＣＭの範囲内のガス流量または液体流量とする。チャンバー２１内に導入される第二のガスの流量は、第二流量調整機構３４により、例えば０．０１ＳＣＣＭ〜６００ＳＣＣＭの範囲内のガス流量または液体流量とする。チャンバー２１内に導入される第三のガスの流量は、第三流量調整機構３６により、例えば０．１ＳＣＣＭ〜５０００ＳＣＣＭの範囲内のガス流量とする。前記流量はチャンバー２１の容量、被エッチング処理体の個数、第一のガスおよび／または第二のガスの性状等に応じて変更することができる。
【００６８】
チャンバー２１内に第一のガスおよび第二のガスを導入する時間は、チャンバー２１の容量、被エッチング処理体の個数および膜厚、ガスの性状等に応じて変更することができ、例えば３０秒から１２０分の範囲とすることができる。
【００６９】
チャンバー２１内では、ＩＩＩ族窒化物半導体と、第一のガスおよび第二のガスを反応させてエッチングを行う。第二のガスは、第一のガスによるＩＩＩ族窒化物半導体をエッチングする反応を抑制する効果があると考えられる。エッチングを抑制する効果は、極性面の法線方向であるｃ軸方向よりも、無極性面の法線方向であるａ軸およびｍ軸方向で特に顕著であると考えられる。その結果、本実施形態に係るエッチング方法では、ｃ面におけるエッチング速度が、ａ面またはｍ面におけるエッチング速度よりも速い現象がみられる。その結果、異方性の高いエッチングが実行できると考えられる。
【００７０】
本実施形態に係るエッチング方法によれば、ＩＩＩ族窒化物半導体の基板に対して略垂直方向にエッチングする場合において、エッチングされた部分の側壁のエッチングを抑制する機能を有する第二のガスと、エッチングを促進する機能を有する第一のガスとを所定の割合でチャンバー２１内に導入することにより、プラズマを用いなくともエッチング速度が速く、かつ、異方性の高いエッチングが実行できる。
【００７１】
本実施形態に係るエッチング方法によれば、第一のガスおよび第二のガスを反応させてエッチングを行うことにより、無極性面の法線方向でのエッチングを抑制しながら、極性面の法線方向のエッチングを行う異方性エッチングを実行することが可能となる。このため、マスク層により一部が被覆された平坦なＩＩＩ族窒化物半導体に対して本実施形態に係るエッチング方法を実行することにより、ＩＩＩ族窒化物半導体のマスク層により被覆されていない部分について、異方性エッチングを実行することができる。
【００７２】
また、プラズマエッチングにより形成されたテーパー状の三次元構造に対して本実施形態に係るエッチング方法を実行することにより、略垂直方向の側壁を有する三次元構造とすることができる。
【００７３】
＜半導体素子の製造方法＞
本実施形態に係る半導体素子の製造方法は、前記エッチング方法により、ＩＩＩ族窒化物半導体の素子分離領域の一部に一方向に延在する複数の溝部を形成する工程を含む。かかる半導体素子の製造方法によれば、異方性を有するＩＩＩ族窒化物半導体のエッチングが可能であることから、ＩＩＩ族窒化物半導体を選択的に除去し、素子分離領域の一部に、一方向に延在する複数の溝部を形成し、ＩＩＩ族窒化物半導体層を劈開することによって素子分離し、半導体素子を得ることが可能となる。具体的には、ＩＩＩ族窒化物半導体の極性面の法線方向を選択的にエッチングし、素子分離により半導体素子を得ることが可能となる。
【００７４】
別の実施形態に係る半導体素子の製造方法は、前記エッチング方法によりファセットで画成された側壁面を有するトレンチを形成する工程を含む。かかる半導体素子の製造方法によれば、プラズマを使用することなく、高速で、六方晶ＩＩＩ族窒化物半導体の極性面の法線方向に、ダメージの少ないエッチングを実施できるので、ファセットで画成された側壁面を有するトレンチを容易に形成することができる。
【００７５】
さらに別の実施形態に係る半導体素子の製造方法は、前記エッチング方法における熱エッチング工程の実施前に、ＩＩＩ族窒化物半導体の表面を酸性水溶液により洗浄する洗浄工程をさらに含む。かかる半導体素子の製造方法によれば、エッチングプロセスで形成された表面に生成される酸化膜を除去することができ、エッチング速度のばらつきを抑制して滑らかな表面を得ることができる。
【００７６】
さらに別の実施形態に係る半導体素子の製造方法は、前記エッチング方法によりエッチングされたＩＩＩ族窒化物半導体の表面を、リン酸水溶液、ＴＭＡＨ（水酸化テトラメチルアンモニウム）水溶液およびＫＯＨ水溶液よりなる群から選択される少なくとも１種の水溶液を用いて除去するダメージ層除去工程をさらに含む。これらの水溶液は、ＩＩＩ族窒化物半導体の非極性面または半極性面を、極性面よりも大きいエッチング速度でエッチングすることができるため、さらに精度よくエッチングを制御することができる。ここで「ダメージ層」とは、例えば、エッチングにより結晶性が損なわれた部分を含む層のことをいう。
【実施例】
【００７７】
以下、本発明を実施例に基づいて具体的に説明するが、本発明はこれらの実施例に限定されるものではない。
【００７８】
（実施例１）
ｃ面を主面とするＧａＮ層の表面に、エッチング処理を行いたい位置以外の位置にＳｉＯ２からなるマスク層を形成し、パターニングしたＩＩＩ族窒化物半導体を被エッチング処理体として、下表１に示す条件でエッチングを行った。図１に示す装置を用いて、ＧａＮ層のエッチングを実施した結果を図３および表１に示す。
【００７９】
【表１】
2019169495.tif 000003
【００８０】
実施例１では、第一のガスとして塩素ガス（純度９９．９５％）を使用し、第二のガスとしてＣＨ３Ｉ（純度９９％）またはＣＨ３Ｃｌ（純度９９％）、第三のガスとして不活性ガスである窒素ガス（純度９９．９５％）を使用した。それぞれのガスの流量を表１に示す。第一のガスの流量に対する前記第二のガスの流量の混合比は、実施例１−Ａ及び１−Ｂでは０．０１８、実施例１−Ｃでは０．００９であった。
チャンバー２１内の温度は、６００℃となるように温度調節機構２３により調整した。チャンバー２１内の圧力は、３００Ｔｏｒｒとなるように圧力調整機構２２により調整した。チャンバー２１に、上記のＩＩＩ族窒化物半導体である被エッチング処理体を配置した。第一のガス、第二のガス、第三のガスは、それぞれマスフローコントローラにより制御された流量を供給し、チャンバー２１導入前に混合した後に、チャンバー２１に導入した。一定時間、エッチングを行った後にチャンバー２１内を不活性ガスによりパージした。その後、チャンバー２１内を大気圧にまで復圧し、被エッチング処理体を取り出した。取り出した被エッチング処理体について、エッチング速度を測定した。
【００８１】
図２は、実施例１におけるエッチング前後の被エッチング処理体を模式的に示す断面図である。図２（Ａ）は、エッチング前の被エッチング処理体を表しており、図２（Ｂ）は、エッチング後の被エッチング処理体を表している。図２（Ａ）に示すように、エッチング前の、パターニングしたＩＩＩ族窒化物半導体は、ｃ面を主面とするＧａＮ層（図２（Ａ）中の１０２）と、ＳｉＯ２からなるマスク層（図２（Ａ）中の１０１）とからなる。図２（Ｂ）に示すように、エッチング後のＩＩＩ族窒化物半導体は、マスク層１０１により被覆されていない部分のＧａＮ層１０２がエッチングにより溝状にエッチングされる（図２（Ｂ）参照）。
ここで、ＧａＮ層１０２の非極性面の法線方向のエッチング深さは、図２（Ｂ）に２０２で示す、マスク層１０１の端部１０４からＧａＮ層のｃ面に沿った方向にエッチングされた距離（図２（Ｂ）中の２０２）により確認される。
ＧａＮ層１０２の極性面の法線方向のエッチング深さは、エッチング前の、マスク層１０１に被覆されていないＧａＮ層１０２の表面の水準（１０３）から溝の深さ方向にエッチングされた距離（図２（Ｂ）中の２０１）により確認される。
所定の条件下におけるＧａＮ層のエッチング速度の測定には、日立製作所社製ＳＥＭ(機種名：Ｓ−５２００)を使用した。
【００８２】
表１に示すように、塩素ガスとＣＨ３ＩまたはＣＨ３Ｃｌとの混合ガスを使用して、第一のガスに対する第二のガスの混合比を０．０１８または０．００９としてエッチングを行った結果、極性面の法線方向のエッチング速度は、非極性面の法線方向のエッチング速度よりも大きいことが確認できた。また、塩素ガスとＣＨ３ＩまたはＣＨ３Ｃｌとの混合比を変化させても非極性面の法線方向のエッチング速度が大きい特性は維持されることが確認された。
以上により、Ｃｌ２を含む第一のガスとＣＨ３ＩまたはＣＨ３Ｃｌを含む第二のガスを用いて異方性エッチングを実施できることが確認された。
【００８３】
（実施例２）
ＳｉＯ２マスクを用いてパターニングを行ったＧａＮ層に対し、Ｃｌ２とＢＣｌ３を用いてＩＣＰエッチングを行うことによりトレンチ構造が形成されたＩＩＩ族窒化物半導体を被エッチング処理体として、下表２に示す条件でエッチングを行った。エッチング前のトレンチ側面はテーパー状となっており、ｃ面以外の面（すなわち、ａ面、ｍ面またはｒ面等の非極性面または半極性面）が露出していた。図１に示す装置を用いて、ＧａＮ層のエッチングを実施した結果を表２に示す。
【００８４】
【表２】
2019169495.tif 000004
【００８５】
実施例２では、第一のガスとして塩素ガス（純度９９．９５％）を使用し、第二のガスとしてＣＨ３Ｉ（純度９９％）、第三のガスとして不活性ガスである窒素ガス（純度９９．９５％）を使用した。それぞれのガスの流量を表２に示す。第一のガスの流量に対する第二のガスの流量の混合比は、実施例２−Ｂ及び２−Ｃでは０．０１４、実施例２−Ａ，２−Ｄ，２−Ｅ，２−Ｆでは０．０７２であった。
チャンバー２１内の温度は、表２に示す設定温度となるように温度調節機構２３により調整した。チャンバー２１内の圧力は、表２に示す設定圧力となるように圧力調整機構２２により調整した。チャンバー２１には、ＩＩＩ族窒化物半導体である被エッチング処理体を配置した。第一のガス、第二のガス、第三のガスは、それぞれマスフローコントローラにより制御された流量を供給し、チャンバー２１導入前に混合した後に、チャンバー２１に導入した。一定時間、エッチングを行った後にチャンバー２１内を不活性ガスによりパージした。
【００８６】
その後、チャンバー２１内を大気圧にまで復圧し、被エッチング処理体を取り出した。取り出した被エッチング処理体について、日立製作所社製ＳＥＭ(機種名：Ｓ−５２００)により観察を行い、トレンチの側壁の滑らかさおよび、トレンチの形状が垂直な側壁を有するＵ字形状となっているかについて確認を行った。
【００８７】
表２に示すように、塩素ガスおよびＣＨ３Ｉを使用してエッチングを行った結果、略垂直な側面を有するＵ字溝状のトレンチを形成することができた。また、エッチング前には荒れていた側壁表面が、エッチング後には滑らかになっていた。エッチングの圧力を２２５Ｔｏｒｒまたは３００Ｔｏｒｒとした条件においては、特に側壁表面が滑らかであったことから、２００Ｔｏｒｒ以上３５０Ｔｏｒｒの圧力においては特に側壁表面の欠陥を除去し、滑らかな側壁表面を形成することができることが推認された。
【００８８】
（実施例３）
実施例３では、ＳｉＯ２マスクを用いてホール形状のパターニングを行ったＧａＮ層に対し、第一のガスとして塩素ガス（純度９９．９５％）を使用し、第二のガスとしてＣＨ３Ｉ（純度９９％）、第三のガスとして不活性ガスである窒素ガス（純度９９．９５％）を使用した。それぞれのガスの流量を表３に示す。第一のガスの流量に対する前記第二のガスの流量の混合比は、０．０１８であった。
【００８９】
チャンバー２１内の温度は、６２５℃となるように温度調節機構２３により調整した。チャンバー２１内の圧力は、３００Ｔｏｒｒとなるように圧力調整機構２２により調整した。チャンバー２１に、上記のＩＩＩ族窒化物半導体である被エッチング処理体を配置した。第一のガス、第二のガス、第三のガスは、それぞれマスフローコントローラにより制御された流量を供給し、チャンバー２１導入前に混合した後に、チャンバー２１に導入した。一定時間、エッチングを行った後にチャンバー２１内を不活性ガスによりパージした。その後、チャンバー２１内を大気圧にまで復圧し、被エッチング処理体を取り出した。取り出した被エッチング処理体について、表面形状を観察した。
その後、取り出した被エッチング処理体について、TMAH水溶液を用いてウェットエッチングを行った。前期ウェットエッチングは、２５％TMAH水溶液を９０℃に加温したものを用いて行った。一定時間ウェットエッチングを行った後、純水を用いてリンスし、さらに１％HF水溶液を用いてＳｉＯ２からなるマスク層をGaN層から除去した。このサンプルを純水で洗浄したものについて、SEMを用いて形状の観察を行った。
【００９０】
表３に示すように、塩素ガスおよびＣＨ３Ｉを使用してエッチングを行った結果、円筒形状のホールが形成できるが、これにさらにTMAH水溶液でウェットエッチング処理を施すことで、略垂直な側面を有する六角筒構造のホールを形成することができた。
【００９１】
【表３】
2019169495.tif 000005
【００９２】
（比較例１）
第二のガスを導入せずに、実施例１と同様のエッチングを実施した。第一のガスとして塩素ガス（純度９９．９５％）を使用し、第三のガスとして不活性ガスである窒素ガス（純度９９．９５％）を使用した。ｃ面を主面とするＧａＮ層の表面に、エッチング処理を行いたい位置以外の位置にＳｉＯ２からなるマスク層を形成し、パターニングしたＩＩＩ族窒化物半導体を被エッチング処理体として、エッチングを行った。塩素ガスの流量は２５０ＳＣＣＭ、窒素ガスの流量は７５０ＳＣＣＭとした。エッチング処理後の被エッチング処理体のＳＥＭ観察結果を図３に示す。
【００９３】
その結果、ＧａＮ層の表面は異方性エッチングがされなかった。塩素ガスのみでは異方性エッチングにならず、Ｇａ極のエッチングをすることは不可能であることが確認された。また、ＧａＮ層の表面だけでなく、ＧａＮ層の内部にボイドが発生し、塩素ガスによるダメージが発生したことが確認された。
【００９４】
（比較例２）
第一のガスの流量に対する第二のガスの流量の混合比を変化させて、実施例１と同様のエッチングを実施した。具体的には、第一のガスとして塩素ガスを使用し、第二のガスとしてＣＨ３Ｉを使用し、第三のガスとして窒素ガスを使用した。第一のガスの流量に対する第二のガスの流量の混合比は０．３６とした。
ｃ面を主面とするＧａＮ層の表面に、エッチング処理を行いたい位置以外の位置にＳｉＯ２からなるマスク層を形成し、パターニングしたＩＩＩ族窒化物半導体を被エッチング処理体として、エッチングを行った。その結果、エッチングがなされず、ＧａＮ層の表面に炭素含有成分が堆積する現象が見られた。
第一のガスの流量に対する第二のガスの流量の混合比を０．３６とすると、エッチングは実行できないことが確認された。
【００９５】
（比較例３）
第二のガスを導入せずに、実施例２と同様のエッチングを実施した。第一のガスとして塩素ガス（純度９９．９５％）を使用し、第三のガスとして不活性ガスである窒素ガス（純度９９．９５％）を使用した。ＳｉＯ２マスクを用いてパターニングを行ったＧａＮ層に対し、Ｃｌ２とＢＣｌ３を用いてＩＣＰエッチングを行うことによりトレンチ構造が形成されたＩＩＩ族窒化物半導体を被エッチング処理体として、エッチングを行った。塩素ガスの流量は２５０ＳＣＣＭ、窒素ガスの流量は７５０ＳＣＣＭ、温度は５７５℃、圧力は２２５Ｔｏｒｒとした。エッチング処理後のトレンチのＳＥＭ観察結果を図４に示す。
【００９６】
その結果、テーパー状であったトレンチは、エッチング後もテーパー状を維持しており、略垂直な側壁面は得られなかった。またトレンチの側壁表面は、エッチング前よりも荒れが大きくなった。
【００９７】
以上の結果から、第一のガスおよび第二のガスの両方を用いなければ異方性エッチングをすることはできないことが確認された。
第一のガスおよび第二のガスの両方を用いた場合には、ＩＩＩ族窒化物半導体の異方性エッチングが可能となる。さらに上記方法によるエッチングの実施後には滑らかなＩＩＩ族窒化物半導体表面が得られる。さらに、ＩＣＰエッチングを実施して表面が荒れた三次元構造について上記方法によるエッチングを実施すると、略垂直なトレンチ側壁面が得られ、トレンチ表面の欠陥が除去されることが確認された。
【００９８】
本発明は、上述した実施形態に限定されるものではなく、種々の変形が可能である。例えば、本発明は、実施形態で説明した構成と実質的に同一の構成（例えば、機能、方法、および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は実施形態で説明した構成に公知技術を付加した構成を含む。
【符号の説明】
【００９９】
１１…基板（被エッチング処理体）、２１…チャンバー、２２…圧力調整機構、２３…温度調節機構、３１…第一ガス容器、３２…第一流量調整機構、３３…第二ガス容器、３４…第二流量調整機構、３５…第三ガス容器、３６…第三流量調整機構、４５…真空ポンプ、１０１…マスク層、１０２…ＧａＮ層、１０３…ＧａＮ層の表面水準、１０４…マスク層の端部、２０１…ＧａＮ層の極性面の法線方向のエッチング深さ、２０２…ＧａＮ層の非極性面の法線方向のエッチング深さ
【図１】
2019169495.tif 000006
【図２】
2019169495.tif 000007
【図３】
2019169495.tif 000008
【図４】
2019169495.tif 000009